(57)【特許請求の範囲】
【請求項１】
５本の指が個別に入る指部と該指部と一体の本体部を備えた合成樹脂製手袋であって、
人差し指が入る指部と中指が入る指部の間、中指が入る指部と薬指が入る指部との間、薬指が入る指部と小指が入る指部の間の各指股部に隆起部を備え、
前記指部と前記本体部は表面層と内面層を備え、
前記内面層が発泡層であり、前記隆起部は前記発泡層を部分的に厚くした部分によって形成されることを特徴とする合成樹脂製手袋。
【請求項２】
前記表面層は、非フタル酸エステル系可塑剤とポリ塩化ビニルを含む層であることを特徴とする請求項１記載の合成樹脂製手袋。
【請求項３】
請求項１記載の合成樹脂製手袋の製造方法であって、
第１の合成樹脂ペーストに手袋製造型を浸漬して、手袋製造型の表面に第１の被膜を付着させて硬化させる工程と、発泡剤を含有する第２の合成樹脂ペーストに前記第１の被膜が形成された手袋製造型を浸漬して前記第１の被膜上に第２の被膜を形成する工程と、手袋製造型に形成した前記第１の被膜と前記第２の被膜を加熱して前記第２の被膜を発泡させる工程と、前記第１の被膜及び前記第２の被膜から得る成形品を表裏反転して手袋成形型から剥離する工程を有し、
前記第２の被膜を形成する工程で、手袋製造型の指股に前記第２の合成樹脂ペーストの溜まりを形成し、該溜まりを発泡させることで前記隆起部を形成することを特徴とする合成樹脂製手袋の製造方法。
【発明の詳細な説明】
【技術分野】
【０００１】
本発明は、合成樹脂製手袋に関するものである。
【背景技術】
【０００２】
ポリ塩化ビニル製などの合成樹脂製手袋が、水仕事などでの手の保護や食品衛生を確保するためなどの目的で広く用いられている。合成樹脂製手袋の形態としては、厚手のもの（例えば、中厚手：厚さ0.35〜0.45ｍｍ、厚手：厚さ0.45ｍｍ以上）と比較的薄厚のもの（例えば、極薄手：厚さ0.2ｍｍ未満、薄手：厚さ0.2〜0.35ｍｍ未満）がある。前者の形態としては、表面層と内面層を有する多層構造のものがあり、内面層としては下記特許文献１に示されるような発泡層や下記特許文献２に示されるようなパイル含有層などが知られている。
【先行技術文献】
【特許文献】
【０００３】
【特許文献１】特開昭４８−１００４６９号公報
【特許文献２】特開平６−２２０４号公報
【発明の概要】
【発明が解決しようとする課題】
【０００４】
前述した多層構造の合成樹脂製手袋や単層であってもある程度の厚さ（０．３５ｍｍ以上）を有する合成樹脂製手袋は、繰り返し使用に耐えうる強度を有している反面、弾性抵抗が比較的大きくなる。したがって、使用者の指の長さに対して手袋の指部の長さが短い場合には、手袋を被着して指股を広げようとすると大きな抵抗感があり、良好な作業性が得られない問題が生じる。これに対して、使用者の指の長さに対して手袋の指部の長さを長くすると、被着時に指先に隙間が生じて指先の感覚を敏感に得ることができなくなり、これによって良好な作業性が得られなくなる問題が生じる。
【０００５】
本発明は、このような問題に対処することを課題の一例とするものである。すなわち、合成樹脂製手袋において指股を抵抗感無く開くことができ、良好な作業性を得ることができること、被着時に指先に隙間が生じるのを抑止し、指先の感覚を生かして良好な作業性を得ることができること、等が本発明の目的である。
【課題を解決するための手段】
【０００６】
このような目的を達成するために、本発明による合成樹脂製手袋は、以下の構成を少なくとも具備するものである。
【０００７】
５本の指が個別に入る指部と該指部と一体の本体部を備えた合成樹脂製手袋であって、人差し指が入る指部と中指が入る指部の間、中指が入る指部と薬指が入る指部との間、薬指が入る指部と小指が入る指部の間の各指股部に隆起部を備え、前記指部と前記本体部は表面層と内面層を備え、前記内面層が発泡層であり、前記隆起部は前記発泡層を部分的に厚くした部分によって形成される。
【発明の効果】
【０００８】
本発明の実施形態に係る合成樹脂製手袋は、人差し指が入る指部と中指が入る指部の間、中指が入る指部と薬指が入る指部との間、薬指が入る指部と小指が入る指部の間の各指股部に、内側と外側の一方又は両方に突起する隆起部を備えるので、使用者の指の長さに対して手袋の指部の長さが短い場合であっても、手袋を被着すると隆起部が指股に介在して指股を押し広げるように作用する。これによって、指を楽に広げることができ、良好な作業性が得られる。また、指部の長さを比較的短めに形成できるので、被着時に指先に隙間が生じることを抑止でき、指先を使った作業の作業性を向上させることができる。
【図面の簡単な説明】
【０００９】
【図１】本発明の一実施形態に係る合成樹脂製手袋の全体及び部分断面を示した説明図である。
【図２】本発明の実施形態に係る合成樹脂製手袋を裏返した状態を示した説明図である。
【発明を実施するための形態】
【００１０】
以下、図面を参照しながら本発明の実施形態を説明する。図１は本発明の一実施形態に係る合成樹脂製手袋の全体及び部分断面を示した説明図である。本発明の実施形態に係る合成樹脂製手袋１は、５本の指が個別に入る指部１１と指部１１と一体の本体部１０を備えている。そして、合成樹脂製手袋１は、人差し指が入る指部１１Ａと中指が入る指部１１Ｂの間、中指が入る指部１１Ｂと薬指が入る指部１１Ｃとの間、薬指が入る指部１１Ｃと小指が入る指部１１Ｄの間の各指股部に、内側と外側の一方又は両方に突起する隆起部２を備えている。
【００１１】
合成樹脂製手袋１は、単層構造であってもよいが、図示の例は指部１１と本体部１０が表面層１Ａと内面層１Ｂを備える多層構造になっている。図示の例は２層構造であるが、これに限らず３層以上の多層構造であってもよい。一例としては、内面層１Ｂは、発泡剤を含む合成樹脂剤を加熱発泡させた発泡層にしている。この場合、隆起部２は発泡層を部分的に厚くすることで形成することができる。
【００１２】
このような特徴を有する合成樹脂製手袋１によると、指股部に隆起部２を備えることで、手袋を被着すると隆起部２が指股に介在して指股を押し広げるように作用する。これによって、指を楽に広げることができ、指を開いて作業する場合の作業性が向上する。指の間を閉じるときには隆起部２を圧縮することになるので抵抗感が生じるが、合成樹脂製手袋１を被着した作業は指を広げて行う作業が大半を占めるので、隆起部２によって指を広げた状態が保持されることになり、大半の作業で良好な作業性を得ることができる。
【００１３】
図２は、本発明の実施形態に係る合成樹脂製手袋を裏返した状態を示した説明図である。この例では、合成樹脂製手袋の内面側は全面が発泡層からなる内面層１Ｂになっている。そして、指部１１の間の指股部には発泡層が部分的に厚くなった部分２Ａが形成されている。この発泡層が部分的に厚くなった部分２Ａが内面側に位置することで、表面側に隆起部２を形成することができる。このように発泡層が部分的に厚くなった部分２Ａが存在すると、使用者の指股にこの部分２Ａが当たることになるので、柔らかい押圧感が使用者の指股に得られ、使用感を向上させることができる。また、発泡層によって形成された隆起部２が適度な弾性を有するので、指股を押し広げる作用を高めることができる。
【００１４】
以下に、本発明の実施形態に係る合成樹脂製手袋１の製造方法を説明する。ここでは、図１に示した表面層１Ａと内面層１Ｂの２層構造を有する合成樹脂製手袋１の製造方法について説明するが、表面層１Ａを形成する工程と内面層１Ｂを形成する工程の間に他の層を形成する工程を追加することで３層以上の多層構造の合成樹脂製手袋を得ることができる。
【００１５】
第１の工程では、第１の合成樹脂ペーストに手袋製造型を浸漬して、手袋製造型の表面に第１の被膜を付着させて硬化させる。第１の合成樹脂ペーストは、ポリ塩化ビニルなどの樹脂に、可塑剤、安定剤、ゲル化剤、顔料など、通常用いられる各種の添加剤を配合したものである。陶磁器または金属で手形状に形成された手袋製造型を所定温度に加熱し、この手袋製造型を第１の合成樹脂ペーストに１回または複数回浸漬し、手袋製造型表面に第１の合成樹脂ペーストからなる第１の被膜を付着させ、次いで、手袋製造型を第１の合成樹脂ペーストから引き上げてセミキュアー後に冷却する。これによって、手袋製造型の表面には、硬化した０．１〜０．３ｍｍ厚程度の第１の被膜が形成されることになる。この第１の被膜が表面層１Ａに相当する。
【００１６】
第２の工程では、発泡剤を含有する第２の合成樹脂ペーストに第１の被膜が形成された手袋製造型を浸漬して第１の皮膜上に第２の被膜を形成する。第２の合成樹脂ペーストは、ポリ塩化ビニルなどの樹脂に、可塑剤、安定剤、ゲル化剤など、通常用いられる各種の添加剤を配合し、更に発泡剤を添加したものである。第１の被膜が形成された手袋製造型を所定温度に加熱し、この手袋製造型を第２の合成樹脂ペーストに１回または複数回浸漬し、第１の被膜の上に第２の合成樹脂ペーストから成る第２の被膜を付着させる。第２の被覆の付着量は、第１の被覆と同程度か若干軽い重量にする。この第２の被膜が内面層１Ｂに相当する。
【００１７】
続く工程では、手袋製造型に形成した第１の被膜と第２の被膜を加熱して前記第２の被膜を発泡させる。発泡後の第２の被覆の厚さは、付着量によっても異なるが０．２〜１．５ｍｍ程度になる。そして、第１の被膜と第２の被膜を十分に加熱融解させて、第１の被膜及び第２の被膜から得られる成形品を表裏反転して手袋製造型から剥離する。これによって合成樹脂製手袋１を得る。
【００１８】
そして、第２の工程では、前述した隆起部２を形成するために、手袋製造型の指股に第２の合成樹脂ペーストの溜まりを形成する。適度な量の溜まりを形成するために、第２の合成樹脂ペーストのチクソトロピー値（ＴＶ値）を調整する。ＴＶ値を２．０〜４．０に設定することで、適度な溜まりを手袋製造型の指股に形成することができる。
【００１９】
本発明におけるチクソトロピー値（ＴＶ値）は、ブルックフィールド粘度計（ＢＭ型粘度計）を用い、４０℃において回転数６ｒｐｍで測定したときの粘度（ｃＰ）と４０℃において回転数６０ｒｐｍで測定したときの粘度（ｃＰ）との比である。すなわち、次の式で表される。
TV値＝[回転数6rpmのときの粘度(cP)]／[回転数60rpmのときの粘度(cP)]
【００２０】
第２の合成樹脂ペーストのＴＶ値を２．０〜４．０に設定することで、適度な溜まりを手袋製造型の指股に形成することができる。ＴＶ値を適切に設定できる配合の例を下記に示す。
【００２１】
樹脂としては、ディッピング加工が可能なポリ塩化ビニルペースト樹脂が用いられる。重合度が８００〜２５００が好ましく用いられる。重合度が発泡温度に影響を与えるため、発泡層については重合度１０００〜２０００のものが特に好ましく用いられる。
【００２２】
可塑剤としては、ジ−ｎ−オクチルフタレート、ジ−２−エチルヘキシルフタレート、ジブチルフタレート、ジイソノニルフタレート、ブチルベンジルフタレート、ジラウリルフタレート、ジヘプチルフタレート、ジメチルフタレート、ジイソデシルフタレート、ジオクチルフタレート、ジシクロヘキシルフタレート等のフタル酸系、ジオクチルアジペート、ジイソデシルアジペート、ジイソノニルアジペート等のアジピン酸系、アゼライン酸ジ−ｉ−ブチル、アゼライン酸ジ−ｎ−ヘキシル、アゼライン酸ジ−ｉ−オクチル等のアゼライン酸系、ジ安息香酸ジエチレングリコール等の安息香酸系、ラウリン酸ブチル、エチレングリコールモノエチルエーテルラウレート等のラウリン酸系、ペンタエリスリトールテトラアセテート等のペンタエリスリトール系、アルチルシリノール酸メチル等のシリノール系、セバシン酸ジメチル等のセバシン酸系、アセチルトリブチルシトレート等のクエン酸系、グリセリルモノラウリルジアセテート等のグリセリンエステル、アルキルスルフォン酸フェニルエステル等のスルホン酸系、ポリエステル系等が挙げられる。食品接触用途の場合はフタル酸系以外が使用され、さらに油性食品用途の場合はポリエステル系が好ましく用いられる。本発明に使用される可塑剤は、成形品に柔軟性を与える為に使用する物で、添加量に制限はないが、７０〜１３０質量部が好ましい。可塑剤は移行性があるため、第１の合成樹脂ペーストと第２の合成樹脂ペーストは、同じ可塑剤にすることが好ましい。
【００２３】
安定剤としては、脂肪酸カルシウム塩と脂肪酸亜鉛塩の混合物などの脂肪酸金属塩を使用する。その添加量は、ポリ塩化ビニル１００質量部に対して０．０５〜２質量部であり、０．０５重量部未満では発泡時の劣化防止が不充分であり、また、２重量部を越えると製品の表面状態に悪影響を与える。また、他の安定剤、例えばエポキシ化大豆油、エポキシ化アマニ油などのエポキシ系安定剤を使用してもよい。更に、トリスノニルフェニルホスファイト、トリフェニルホスファイト、ジフェニルデシルホスファイト、トリデシルホスファイト、トリス（２−エチルヘキシル）ホスファイト、トリステアリルホスファイト、オクチルジフェニルホスファイトのホスファイト化合物等を安定剤に用いてもよく、安定剤全体での好ましい添加量は１〜６質量部である。
【００２４】
安定剤は第１の合成樹脂ペーストと第２の合成樹脂ペーストは一体で加熱発泡されるため、第１の合成樹脂ペーストと第２の合成樹脂ペーストで同一となるのが通常だが、必要により異なっていてもよい。
【００２５】
発泡剤としては、アゾジカルボン酸アミド（ＡＤＣＡ）、アゾビスイソブチルニトリル（ＡＩＢＮ）、ｐ，ｐ’−オキシビスベンゼンスルホニルヒドラジド（ＯＢＳＨ）、ジニトロソペンタメチレンテトラミン（ＤＰＴ）、重曹などが用いられる。発泡剤の好ましい添加量は１〜３質量部である。
【００２６】
発泡促進剤、発泡抑制剤により、配合の軟化温度と発泡温度を合せることにより、緻密で高倍率な発泡状態ができる。実施例では、安定剤中に含まれる亜鉛がＡＤＣＡの発泡促進剤となり、適正な条件となる。
【００２７】
ゲル化剤としては、珪酸カルシウム、ヒュームドシリカ（シリカアエロジル等）などの微粉末体が用いられる。ゲル化剤の好ましい添加量は１〜６質量部である。
【００２８】
希釈剤としては、２，２，４−トリメチル １，３−ペンタジオールジイソブチレート（ＴＸＩＢ）、ミネラルスピリット、スチレンなどの溶剤が挙げられる。希釈剤の好ましい添加量は５〜６０質量部である。
【００２９】
着色剤は、無機顔料、有機顔料等、特に限定なく用いられる。その他、必要に応じて抗菌剤、微粒子からなる滑性付与剤等を配合する。また、塩素化処理、アクリルコーティング等を必要に応じて実施する。
【００３０】
本発明は、適切なＴＶ値により指股に適切な厚みの第２の被膜層を設けることと共に、反転により外側だった発泡層が内側で狭くまとまることによる効果、それが発泡で厚くなっていることから増幅される効果、発泡後に反転することによる増幅される効果により、特別な工程なしに指股に著しい膨らみを持たせるという結果を導いたものである。
【００３１】
以下に実施例を示す。第１の合成樹脂ペーストの配合例は表１に示すとおりであり、第２の合成樹脂ペーストの配合例は表２に示すとおりである。食品衛生法対応の合成樹脂製手袋を得るためには、第１及び第２の合成樹脂ペーストの可塑剤として、非フタル酸エステル系可塑剤を用いる。非フタル酸エステル系可塑剤としては、ジオクチルアジペート、ジイソデシルアジペート、ジイソノニルアジペート等のアジピン酸系、アゼライン酸ジ−ｉ−ブチル、アゼライン酸ジ−ｎ−ヘキシル、アゼライン酸ジ−ｉ−オクチル等のアゼライン酸系、ジ安息香酸ジエチレングリコール等の安息香酸系、ラウリン酸ブチル、エチレングリコールモノエチルエーテルラウレート等のラウリン酸系、ペンタエリスリトールテトラアセテート等のペンタエリスリトール系、アルチルシリノール酸メチル等のシリノール系、セバシン酸ジメチル等のセバシン酸系、アセチルトリブチルシトレート等のクエン酸系、グリセリルモノラウリルジアセテート等のグリセリンエステル、アルキルスルフォン酸フェニルエステル等のスルホン酸系、ポリエステル系等が挙げられる。
【００３２】
この実施例によると、図２に示すように、指股部に発泡層が部分的に厚くなった部分２Ａが形成される。この部分２Ａの大きさは、一例としては、発泡後の製品形状で幅が横方向３〜８×縦方向１０〜４０ｍｍ、高さが１〜５ｍｍになる。
【００３３】
【表１】
0005902415.tif 000002
【００３４】
【表２】
0005902415.tif 000003
【００３５】
以上説明した本発明の実施形態または実施例に係る合成樹脂製手袋は、発泡層によって指股部に形成される隆起部２によって、指を楽に開くことができ、良好な作業性を得ることができる。また、適度な弾性と柔らかさを有する発泡層を部分的に厚くした部分２Ａが使用者の指股に当たるので、良好な使用感が得られる。また、発泡層を部分的に厚くした部分２Ａの存在で、内面層１Ｂが使用者の指股に密着する違和感を解消することができる。
【符号の説明】
【００３６】
１：合成樹脂製手袋，１Ａ：表面層，１Ｂ：内面層，２：隆起部，
１０：本体部，１１：指部
【図１】
0005902415.tif 000004
【図２】
0005902415.tif 000005